(57)【要約】【課題】複数回使用しても、表面が濡れにくく、かつ雑菌の発生を抑制できる積層体を提供する。【解決手段】吸水層と、第１不織布層と、を有し、前記吸水層及び前記第１不織布層の少なくとも一方の表面又は内部に抗菌剤を有する積層体である。【選択図】図１
2019034425.tif 000002
【特許請求の範囲】
【請求項１】
吸水層と、第１不織布層と、を有し、
前記吸水層及び前記第１不織布層の少なくとも一方の表面又は内部に抗菌剤を有する積層体。
【請求項２】
前記吸水層及び前記第１不織布層の少なくとも一方の表面に抗菌剤を含む抗菌層を有する請求項１に記載の積層体。
【請求項３】
前記吸水層と、前記第１不織布層と、前記抗菌層と、をこの順に有する請求項２に記載の積層体。
【請求項４】
前記吸水層と、前記抗菌層と、前記第１不織布層と、をこの順に有する請求項２に記載の積層体。
【請求項５】
前記吸水層の前記第１不織布層を有する側と反対側に、さらに第２不織布層又は基材層を有する請求項１〜請求項４のいずれか１項に記載の積層体。
【請求項６】
請求項１〜請求項５のいずれか１項に記載の積層体を備える布帛。
【発明の詳細な説明】
【技術分野】
【０００１】
本開示は、積層体及び布帛に関する。
【背景技術】
【０００２】
高分子吸水材と不織布との積層構造を有する種々の製品（例えば紙おむつ）が知られている。
例えば、特許文献１には、不織布を利用した吸収性物品が開示されており、その不織布として、融点が特定の範囲にあるプロピレン・α−オレフィンランダム共重合体１００重量部に対して脂肪族アルコールのアルキレンオキサイド付加物からなる非イオン系界面活性剤を０．５〜５重量部含むプロピレン共重合体組成物からなる繊維が開示されている。
特許文献２には、不織布の袋内に高吸水性樹脂を入れて密封し、ポケットの大きさとした使いすてハンカチが開示されている。
【０００３】
また、不織布に抗菌成分を含ませた抗菌性不織布が知られている。
例えば、特許文献３には、抗菌成分として、ラウリルジエタノールアミン、ミリスチルジエタノールアミン、パルミチルジエタノールアミン、ステアリルジエタノールアミン、グリセリンモノラウレートおよびジグリセリンモノラウレートからなる群から選択される少なくとも一種の特定化合物を０．０１〜３質量％含有する抗菌性不織布が開示されている。
【先行技術文献】
【特許文献】
【０００４】
【特許文献１】国際公開第２０１０／０２４１４７号
【特許文献２】実開昭６３−７１０９号公報
【特許文献３】特開２０１６−１４１９８号公報
【発明の概要】
【発明が解決しようとする課題】
【０００５】
このように不織布を利用した吸収性物品や、抗菌性不織布は知られているものの、不織布、吸水材、及び抗菌剤が持つそれぞれの特性を相乗的に発現させることができれば有効である。
【０００６】
本開示は、上記事情に鑑みなされたものであり、本開示の目的は、複数回使用しても、表面が濡れにくく、かつ、雑菌の発生を抑制できる積層体及び布帛を提供することにある。
【課題を解決するための手段】
【０００７】
上記課題を解決するための手段には、以下の態様が含まれる。
＜１＞  吸水層と、第１不織布層と、を有し、
前記吸水層及び前記第１不織布層の少なくとも一方の表面又は内部に抗菌剤を有する積層体。
＜２＞  前記吸水層及び前記第１不織布層の少なくとも一方の表面に抗菌剤を含む抗菌層を有する＜１＞に記載の積層体。
＜３＞  前記吸水層と、前記第１不織布層と、前記抗菌層と、をこの順に有する＜２＞に記載の積層体。
＜４＞  前記吸水層と、前記抗菌層と、前記第１不織布層と、をこの順に有する＜２＞に記載の積層体。
＜５＞  前記吸水層の前記第１不織布層を有する側と反対側に、さらに第２不織布層又は基材層を有する＜１＞〜＜４＞のいずれか１つに記載の積層体。
＜６＞  ＜１＞〜＜５＞のいずれか１つに記載の積層体を備える布帛。
【発明の効果】
【０００８】
本開示によれば、複数回使用しても、表面が濡れにくく、かつ、雑菌の発生を抑制できる積層体及び布帛が提供される。
【図面の簡単な説明】
【０００９】
【図１】本開示の第１態様に係る積層体の断面図である。
【図２】本開示の第２態様に係る積層体の断面図である。
【図３】本開示の第３態様に係る積層体の断面図である。
【図４】本開示の第４態様に係る積層体の断面図である。
【図５】本開示の第５態様に係る積層体の断面図である。
【発明を実施するための形態】
【００１０】
以下、本開示の具体的な実施形態について詳細に説明するが、本開示は、以下の実施形態に何ら限定されるものではなく、本開示の目的の範囲内において、適宜変更を加えて実施することができる。
本明細書において、「〜」を用いて表される数値範囲は、「〜」の前後に記載される数値を下限値及び上限値として含む範囲を意味する。
本明細書において、「フィルム」は、一般的に「フィルム」と呼ばれているもの（例えば厚さ１００μｍ以下のもの）だけでなく、一般的に「シート」と呼ばれているもの（例えば厚さ１００μｍ以上のもの）をも包含する概念である。
本明細書において、「（メタ）アクリル酸」は、アクリル酸及びメタクリル酸の両方を包含する概念であり、「（メタ）アクリル酸エステル」は、アクリル酸エステル及びメタクリル酸エステルの両方を包含する概念である。
【００１１】
〔積層体〕
本開示の積層体は、吸水層と、第１不織布層と、を有し、前記吸水層及び前記第１不織布層の少なくとも一方の表面又は内部に抗菌剤を有する積層体である。
本開示によれば、複数回使用しても、表面が濡れにくく、かつ、雑菌の発生を抑制することができる。
【００１２】
本開示の積層体は、例えば、人体（生物）又は物体の表面に付着した水又は水を主成分（水が５０質量％以上）とする液体（以下、これらを総称して、単に「水」と称する）を除去する際に使用される。
具体的には、上記水が付着した部分に、第１不織布層の側を接触させると、水は第１不織布層の繊維間を通過して吸水層に到達し、この吸水層で溜めこまれる。これにより、上記水は除去され、かつ積層体の吸水される側の表面（つまり第１不織布層の側の表面）は濡れた状態になりにくい。また、上記水の除去は吸水層の吸水容量に応じて複数回行うことができる。さらに、本開示の積層体は、吸水層及び第１不織布層の少なくとも一方の表面又は内部に抗菌剤が付与されている。
したがって、本開示の積層体によれば、上記効果が奏される。
【００１３】
以下、本開示の積層体における各層について説明する。
＜第１不織布層＞
本開示の積層体は、第１不織布層を有する。
第１不織布層に含まれる不織布としては特に制限されず、例えば、繊維をカードなどに通して配向させたものをニードルパンチや高圧水流で絡合させたもの、接着剤などで接着させたケミカルボンド不織布、不織布を構成する繊維に低融点樹脂を含む繊維を混ぜて加熱することで熱融着させるサーマルボンド不織布などの乾式不織布；繊維を水分散させたものから抄紙網などで抄きあげる湿式不織布；などが挙げられる。
また、熱可塑性樹脂を溶融紡糸し、繊維が冷却して固化するまでにシート状に細くし、繊維同士を融着させて得るスパンボンド法やメルトブロー法で得た不織布を用いることもできる。
不織布は１種単独で用いてもよく、２種以上を併用してもよい。
【００１４】
不織布を構成する繊維としては、例えば、有機合成繊維、無機繊維、半合成繊維、再生繊維、天然繊維が挙げられる。
上記繊維は、マルチフィラメントであっても、モノフィラメントであってもよいし、短繊維であっても、長繊維であってもよい。
これらの繊維は１種単独で用いてもよく、２種以上を併用してもよい。
なお、上記繊維の断面形状は特に制限されない。
【００１５】
合成繊維としては、例えば、ポリアミド（ナイロン−６、ナイロン−６，６、ポリメタキシレンアジパミド等）、ポリエステル（ポリエチレンテレフタレート、ポリブチレンテレフタレート、ポリエチレンナフタレート等）、ポリアルキレンパラオキシベンゾエート、ポリウレタン、ポリビニルアルコール、ポリ塩化ビニリデン、ポリ塩化ビニル、ポリイミド、ポリアクリロニトリル、ポリオレフィン（ポリエチレン、ポリプロピレン、ポリブチレン等）、ポリカーボネート、ポリスチレン、アイオノマー、及びこれらの共重合体等が挙げられる。
無機繊維としては、例えば、炭素繊維、ガラス繊維、セラミック繊維、金属繊維等が挙げられる。
半合成繊維としては、例えば、セルロース系繊維（トリアセテート、ジアセテート等）、蛋白質系繊維が挙げられる。
再生繊維としては、例えば、レーヨン、キュプラ、ポリノジック等が挙げられる。
天然繊維としては、例えば、綿、絹、羊毛等が挙げられる。
【００１６】
繊維の目付けとしては特に制限されないが、第１不織布層から吸水層への水の到達を容易にする観点から、１ｇ／ｍ２〜１０００ｇ／ｍ２が好ましく、５ｇ／ｍ２〜５００ｇ／ｍ２がより好ましく、１０ｇ／ｍ２〜３００ｇ／ｍ２がさらに好ましい。
【００１７】
繊維の繊度としては特に制限されないが、０．０１ｄｔｅｘ〜１０００ｄｔｅｘが好ましく、０．０５ｄｔｅｘ〜１００ｄｔｅｘがより好ましく、０．１ｄｔｅｘ〜５０ｄｔｅｘがさらに好ましい。
【００１８】
第１不織布層の厚さは、用途に応じて適宜選択すればよいが、通常０．０１ｍｍ以上３ｍｍ以下が好ましく、０．０５ｍｍ以上２ｍｍ以下がより好ましく、０．１ｍｍ以上１ｍｍ以下がさらに好ましい。
【００１９】
第１不織布層は、単層であっても、複数層であってもよい。
第１不織布層の厚さ（比率）は、積層体全体の厚さに対して、好ましくは１％〜９９％、より好ましくは５％〜９０％、さらに好ましくは１０％〜８０％である。なお、第１不織布層が複数層の場合、第１不織布層の厚さ（比率）は、複数層全体の厚さである。
【００２０】
＜吸水層＞
本開示の積層体は、吸水層を有する。
吸水層は、少なくとも吸水剤を含み、必要な吸水性を発現し得る層であれば特に制限なく用いることができる。
吸水層に含まれる吸水剤としては、公知の吸水剤が挙げられ、例えば、（メタ）アクリル酸系、デンプン系、セルロース系、ポリビニルアルコール系、ポリアクリルアミド系、ポリオキシエチレン系、又はポリアミノ酸系の吸水剤などが挙げられる。
これらの吸水剤は、１種単独で用いてもよく、２種以上を併用してもよい。
【００２１】
（メタ）アクリル酸系の吸水剤としては、例えば、ポリアクリル酸及びその塩、ポリメタクリル酸及びその塩、（メタ）アクリル酸エステル−（メタ）アクリル酸及びその塩から構成される共重合体、スチレン−（メタ）アクリル酸及びその塩から構成される共重合体、スチレン−（メタ）アクリル酸エステル−（メタ）アクリル酸及びその塩から構成される共重合体、スチレン−（メタ）アクリル酸エステル−カルボン酸及びその塩構造を有する脂肪族又は芳香族置換基を有するアルコールと（メタ）アクリル酸とから生成するエステルから構成される共重合体、（メタ）アクリル酸エステル−カルボン酸及びその塩構造を有する脂肪族又は芳香族置換基を有するアルコールと（メタ）アクリル酸とから生成するエステルから構成される共重合体、エチレン−（メタ）アクリル酸共重合体、ブタジエン−（メタ）アクリル酸エステル−（メタ）アクリル酸及びその塩から構成される共重合体、ブタジエン−（メタ）アクリル酸エステル−カルボン酸及びその塩構造を有する脂肪族又は芳香族置換基を有するアルコールと（メタ）アクリル酸とから生成するエステルから構成される共重合体、ポリマレイン酸及びその塩、スチレン−マレイン酸及びその塩から構成される共重合体等が挙げられる。
【００２２】
デンプン系の吸水剤としては、例えば、デンプン−アクリロニトリルグラフト重合体加水分解物、デンプン−アクリル酸グラフト重合体、デンプン−スチレンスルホン酸グラフト重合体、デンプン−ビニルスルホン酸グラフト重合体、デンプン−アクリルアミドグラフト重合体等が挙げられる。
【００２３】
セルロース系の吸水剤としては、例えば、セルロース−アクリロニトリルグラフト重合体、セルロース−スチレンスルホン酸グラフト重合体、カルボキシメチルセルロースの架橋体等が挙げられる。
【００２４】
ポリビニルアルコール系の吸水剤としては、例えば、ポリビニルアルコール架橋重合体、アクリル酸ナトリウム−ビニルアルコール共重合体などが挙げられる。
ポリアクリルアミド系樹脂としては、例えば、ポリアクリルアミド、ポリ(Ｎ−アルキルビニルアセトアミド) 等が挙げられる。
ポリオキシエチレン系の吸水剤としては、例えば、ポリオキシエチレン等が挙げられる。
【００２５】
ポリアミノ酸系の吸水剤としては、例えば、ポリアスパラギン酸系の吸水剤、ポリグルタミン酸系の吸水剤等が挙げられる。
ポリアスパラギン酸系の吸水剤としては、例えば、特開平１１−５８３８号公報に記載のポリアスパラギン酸系樹脂等が挙げられる。
ポリグルタミン酸系の吸水剤としては、例えば、ポリアミノ酸（ポリグルタミン酸等）等が挙げられる。
【００２６】
吸水剤の形状としては、特に制限されないが、例えば、粒状、繊維状、フィルム状、シート状、ゲル状、凝集物状等が挙げられる。
吸水剤の形状が粒状の場合、吸水剤の平均粒径としては、０．１μｍ以上１０００μｍ以下が好ましく、０．５μｍ以上８００μｍ以下がより好ましく、１μｍ以上５００μｍ以下がさらに好ましい。
【００２７】
吸水層は、多孔質構造を有する多孔質樹脂層であることが好ましい。
また、吸水層は、架橋剤によって樹脂を架橋させることで得られる架橋重合体を含むことが好ましい。すなわち、吸水層は、三次元構造を有することが好ましい。これにより、吸水層が水を吸収した後においても、吸水層の形状が保持されやすい。
吸水層に含まれる樹脂としては、特に制限されず、公知の樹脂を用いることができる。中でも、多価アルコールに三次元架橋構造を付与した架橋樹脂であることが好ましい。
架橋剤としては、特に制限されず、公知の架橋剤を用いることができる。
さらに樹脂中に、添加剤として、オキサゾリジノン化合物、多官能性アルキレンカーボネート化合物、多価アルコール化合物、及びオキセタン化合物などを含むことが好ましい。
【００２８】
吸水層としては、例えば、多孔質樹脂層中に吸水剤が分散又は担持されている吸水層；多孔質樹脂層中に吸水剤が練り込まれている吸水層；少なくとも吸水剤と架橋重合体とを含む三次元構造を有する吸水層；樹脂中に親水性多孔質粒子が分散又は担持されている吸水層；等が挙げられる。
【００２９】
吸水層の素材としては、特に制限されないが、例えば、織物、編物、不織布等の布帛；多孔質フィルム；等が挙げられる。中でも、布帛であることが好ましい、
【００３０】
吸水層の厚さは、用途に応じて適宜選択すればよいが、通常０．０１ｍｍ以上３ｍｍ以下が好ましく、０．０５ｍｍ以上２ｍｍ以下がより好ましく、０．１ｍｍ以上１ｍｍ以下がさらに好ましい。
【００３１】
吸水層は、単層であっても、複数層であってもよい。
吸水層の厚さ（比率）は、積層体全体の厚さに対して、好ましくは１％〜９９％、より好ましくは５％〜９０％、さらに好ましくは１０％〜８０％である。なお、吸水層が複数層の場合、吸水層の厚さ（比率）は、複数層全体の厚さである。
【００３２】
＜抗菌剤＞
本開示の積層体は、第１不織布層及び吸水層の少なくとも一方の表面又は内部に抗菌剤を有する。これにより、雑菌の発生が抑制される。
【００３３】
抗菌剤とは、抗菌作用のある物質を意味する。
抗菌剤としては特に制限されず、例えば公知の抗菌剤を使用することができる。
公知の抗菌剤としては、例えば、有機合成系抗菌剤、天然物系抗菌剤、無機物系抗菌剤などが挙げられる。
これらの抗菌剤は１種単独で用いてもよく、２種以上を併用してもよい。
【００３４】
（有機合成系抗菌剤）
有機合成系抗菌剤としては、微生物の生合成を阻害し易い、フェノール系材料、ピリジン系、キノン系、トリアジン系、イソチアゾロン系、アニリド系などの抗菌剤；微生物のエネルギー獲得等を阻害し易い、ニトリル系、イミダゾール系、チアゾール系などの抗菌剤；微生物の生体物質（ＤＮＡ、ＲＮＡ、酵素等のたんぱく質）を損傷し易い、アルコール系、アルデヒド系（カルボン酸系、エステル系）、ジスルフィド系、チオカルバゾール系などの抗菌剤；微生物の細胞構造を破壊し易い、カルボン酸系、エステル系、エーテル系、過酸化物系、エポキシ系、ビグアナイド系、界面活性剤系、高分子コロイドなどの抗菌剤；が挙げられる。
【００３５】
（天然物系抗菌剤）
天然物系抗菌剤としては、動物由来及び魚由来のキチン、キトサン、プロポリスなどの抗菌剤；微生物由来及び放線菌由来のポリリジンなどの抗菌剤；植物由来の茶カテキン、カラシ抽出物、ヒノキ抽出物、ワサビ抽出物（アリルイソチオチアネート）などの抗菌剤；が挙げられる。
【００３６】
（無機物系抗菌剤）
無機物系抗菌剤としては、銀イオン、銅イオン、亜鉛イオンなどの金属及びこれらの金属を含む無機化合物；ゼオライト系（銀ゼオライトなど）、酸化チタン系などの金属酸化物；が挙げられる。
【００３７】
抗菌剤の形状としては特に制限されず、例えば、粒状、繊維状、フィルム状、シート状等が挙げられる。
【００３８】
第１不織布層の表面又は内部に抗菌剤を付与する方法としては、例えば、第１不織布層の表面又は内部に、抗菌剤を含む溶液を散布、塗布、又は含浸させる方法；繊維に予め抗菌剤を添加して紡糸し、紡糸された繊維を用いて第１不織布層を製造する方法；などが挙げられる。すなわち、第１不織布層は抗菌層を兼ねる形態であってもよい。
特に、抗菌剤が無機物系抗菌剤の場合には、銀イオン、銅イオン、亜鉛イオンなどの金属を付着させた基材を、マイクロスリットして糸状（繊維状）にして、不織布に混合してもよく、また粒状にして不織布に混合してもよい。また、銀イオン、銅イオン、亜鉛イオンなどの金属を不織布表面に直接蒸着等で付着してもよい。
また、上記金属を付着させた基材をマイクロスリットした糸状物を使用した、積層体の構成例としては、第１不織布層と吸水層との間に上記糸状物を挟む形態；不織布を形成する際に、糸状物を混在させる（不織布に絡ませる）形態；等が挙げられる。
【００３９】
吸水層の表面又は内部に抗菌剤を付与する方法としては、例えば、吸水層の表面又は内部に、抗菌剤を含む溶液を散布、塗布、又は含浸させる方法；少なくとも吸水剤と抗菌剤とを含む吸水層形成用組成物を用いて吸水層を形成する方法；吸水層の素材が布帛である場合には、繊維に予め抗菌剤を添加して紡糸し、紡糸された繊維を用いて吸水層を製造する方法；などが挙げられる。すなわち、吸水層は抗菌層を兼ねる形態であってもよい。
【００４０】
抗菌剤は、第１不織布層及び吸水層の少なくとも一方の表面又は内部に付与されればよいが、その抗菌剤の含有量は、積層体の全質量に対して、０．０１質量％以上３０質量％以下が好ましく、０．０５質量％以上１０質量％以下がより好ましく、０．１質量％以上５質量％以下がさらに好ましい。
【００４１】
＜抗菌層＞
本開示の積層体は、第１不織布層及び吸水層の少なくとも一方の表面に抗菌剤を含む抗菌層を有することが好ましい。これにより、雑菌の発生がより抑制される。
抗菌層は、抗菌剤のみで構成されていてもよいが、抗菌剤と樹脂を含んで構成されていてもよい。
抗菌層に含まれる樹脂は、公知のものを用いることができる。
【００４２】
抗菌層は、第１不織布層から吸水層への水の到達を容易にする観点から、多孔質樹脂層であることが好ましい。
この場合の抗菌層としては、例えば、多孔質樹脂膜中に抗菌剤が分散もしくは担持されている抗菌層；多孔質樹脂膜中に抗菌剤が練り込まれている抗菌層；等が挙げられる。
【００４３】
また、抗菌層は、第１不織布層から吸水層への水の到達を容易にする観点から、島状であってもよい。
この場合の島状部分の形態としては特に制限されない。例えば島状部分は、抗菌剤のみで構成されていてもよく、少なくとも抗菌剤と樹脂とを含んで構成されていてもよい。
本開示における抗菌層は、抗菌剤と、必要に応じて公知の樹脂等とを含む抗菌層形成用組成物を用いて形成することができる。
【００４４】
抗菌層の厚さは、用途に応じて適宜選択すればよいが、通常０．０１ｍｍ以上３ｍｍ以下が好ましく、０．０５ｍｍ以上２ｍｍ以下がより好ましく、０．１ｍｍ以上１ｍｍ以下がさらに好ましい。
【００４５】
抗菌層は、単層であっても、複数層であってもよい。
抗菌層の厚さ（比率）は、積層体全体の厚さに対して、好ましくは０．１％〜３０％、より好ましくは０．５％〜１０％、さらに好ましくは１％〜５％である。なお、抗菌層が複数層の場合、抗菌層の厚さ（比率）は、複数層全体の厚さである。
【００４６】
〔好ましい態様〕
本開示の積層体は、本開示の効果をより奏する観点から、以下の態様Ａ〜態様Ｄであることが好ましい。
【００４７】
（態様Ａ）
本開示の積層体が、吸水層と、第１不織布層と、抗菌層と、をこの順に有する態様。
態様Ａの一例としては、後述する第２態様〜第４態様が挙げられる。
【００４８】
（態様Ｂ）
本開示の積層体が、吸水層と、抗菌層と、第１不織布層と、をこの順に有する態様。
態様Ｂの一例としては、後述する第５態様が挙げられる。
態様Ｂの積層体では、吸水性と抗菌効果のため、雑菌の繁殖を抑制しやすくなる。
【００４９】
（態様Ｃ）
本開示の積層体が、吸水層の第１不織布層を有する側と反対側に、さらに第２不織布層を有する態様。
態様Ｃの一例としては、後述する第３態様が挙げられる。
なお、第２不織布層については後述する。
【００５０】
（態様Ｄ）
本開示の積層体が、吸水層の第１不織布層を有する側と反対側に、さらに基材層を有する態様。
態様Ｄの一例としては、後述する第４態様が挙げられる。
なお、基材層については後述する。
【００５１】
＜第２不織布層＞
本開示の積層体は、第２不織布層を有してもよい。
第２不織布層は、前述の積層体における第１不織布層と同義であり、好ましい範囲も同様である。
例えば本開示の積層体が、吸水層の第１不織布層を有する側と反対側に、さらに第２不織布層を有する場合、水の除去を積層体の両面（第１不織布層の側及び第２不織布層の側の両面）を利用して行うことができる。
【００５２】
＜基材層＞
本開示の積層体は、基材層を有してもよい。
例えば本開示の積層体が、吸水層の第１不織布層を有する側と反対側に、さらに基材層を有する場合、積層体の強度が高められる。また、吸水層に溜めこまれた水の漏れがより抑制されやすい。すなわち、本開示の積層体は、基材層を有することにより、防水効果が高められる。
基材層は、樹脂を含むことが好ましい。
基材層に含まれる樹脂としては特に制限されず、例えば、ポリエチレン、ポリプロピレン、ポリメチルペンテン、ポリエチレンテレフタレート、エチレンプロピレン共重合体等のポリオレフィン、ポリエチレンナフタレート、ポリブチレンテレフタレート、セロハン、レーヨン、ポリスチレン、ポリカーボネート、ポリイミド、ポリアミド、ポリアクリル、ポリスルホン、ポリエーテル、ポリウレタン、セルロースが挙げられる。
これらの樹脂は、１種類単独で用いてもよいし、２種以上を併用してもよい。
また、基材層は、積層体の防水効果をより高める観点から、さらに防水剤を含んでもよい。
防水剤としては、公知の防水剤を用いることができる。
【００５３】
基材層の厚さは、用途に応じて適宜選択すればよいが、通常０．０１ｍｍ以上３ｍｍ以下が好ましく、０．０５ｍｍ以上２ｍｍ以下がより好ましく、０．１ｍｍ以上１ｍｍ以下がさらに好ましい。
【００５４】
基材層は単層であっても複数層であってもよい。
基材層の厚さ（比率）は、積層体全体の厚さに対して、好ましくは０．１％〜３０％、より好ましくは０．５％〜１０％、さらに好ましくは１％〜５％である。なお、基材層が複数層の場合、基材層の厚さ（比率）は、複数層全体の厚さである。
【００５５】
（その他の成分）
本開示の積層体を構成し得る各層（第１不織布層、吸水層、抗菌層、第２不織布層、基材層等）は、既述の材料以外のその他の成分を含有してもよい。
その他の成分としては、例えば、分散剤、耐熱安定剤、耐候安定剤、紫外線吸収剤、滑剤、スリップ剤、核剤、ブロッキング防止剤、帯電防止剤、防曇剤、顔料、染料等が挙げられる。
その他の成分は、１種類単独で用いてもよいし、２種以上を併用してもよい。
また、本開示の積層体は、上記層（第１不織布層、吸水層、抗菌層、第２不織布層、基材層等）以外の層（以下、「その他の層」とも称する）を備えていてもよい。
その他の層としては、例えば、各層を接着するための接着層、香り成分含有層、消臭成分含有層等の機能層が挙げられる。
【００５６】
〔積層体の製造方法〕
積層体の製造方法としては特に制限されず、従来一般的に用いられている公知の方法を使用することができる。
例えば、吸水層と第１不織布層とを準備し、公知の方法で各層を接合した後、抗菌剤を含む溶液を吸水層及び第１不織布層の少なくとも一方の表面又は内部に散布、塗布、又は含浸させる方法；吸水層及び第１不織布層（少なくとも一方は抗菌剤配合）を準備し、公知の方法で各層を接合する方法；吸水層と、第１不織布層と、必要に応じて、各層（抗菌層、第２不織布層、基材層等）とを準備し、公知の方法で各層を接合する方法；例えば、エンボス加工、キルティング加工、高周波ウエルダー加工、超音波シーラー加工、ホットメルト接着剤の使用等が挙げられる。 
【００５７】
〔積層体の用途〕
本開示の積層体は、水と接触し、その水を吸収し得る用途であれば特に制限されず、例えば、布製品、寝具、衣類、医療・介護用品等の布帛；生鮮食品（野菜、果物、精肉、鮮魚、加工食品等）のドリップシート；上記生鮮食品の包装袋又は包装容器等の鮮度保持用資材；等の各種用途に適用することができる。
【００５８】
以下、本開示の第１態様〜第５態様に係る積層体について説明する。なお、以下の説明では、各態様に係る積層体と同一のものには同一符号を付し、重複する説明は省略する。
【００５９】
〔第１態様〕
図１に、本開示の第１態様に係る積層体の断面図を示す。
第１態様に係る積層体１００は、吸水層１２と、第１不織布層１４と、を有し、第１不織布層１４の内部に、粒子状の抗菌剤１０が分散されている。
積層体１００の作用について説明する。
人体又は物体の表面に付着した水に、積層体１００の第１不織布層１４を接触させると、上記水は第１不織布層１４の繊維の間を通過して吸水層１２に到達し、この吸水層１２で溜めこまれる。これにより、上記水は除去され、かつ積層体１００の吸水される側の表面（第１態様では第１不織布層１４の表面）は濡れた状態になりにくい。
また、上記水の除去は、吸水層１２の吸水容量に応じて複数回行うことができる。
さらに、第１不織布層１４には抗菌剤が分散されている。
したがって、積層体１００によれば、複数回使用しても、表面が濡れにくく、かつ雑菌の発生が抑制される。すなわち、本開示の効果が奏される。
【００６０】
〔第２態様〕
図２に、本開示の第２態様に係る積層体の断面図を示す。
第２態様に係る積層体１００Ａは、吸水層１２と、第１不織布層１４Ａと、第１抗菌層１５と、をこの順に有している。なお、第１抗菌層１５は島状の層からなる。
積層体１００Ａの作用について説明する。
積層体１００Ａでは、人体又は物体の表面に付着した水に、積層体１００Ａの第１抗菌層１５を接触させることで、上記水は第１抗菌層１５の島状部分の間（つまり第１不織布層１４Ａの露出部分）から第１不織布層１４Ａの繊維の間を通過して吸水層１２に到達し、この吸水層１２で溜めこまれる。これにより、上記水は除去され、かつ積層体１００Ａの吸水される側の表面（第２態様では第１抗菌層１５の側の表面）は濡れた状態になりにくい。
したがって、積層体１００Ａによれば、本開示の効果が奏される。
【００６１】
〔第３態様〕
図３に、本開示の第３態様に係る積層体の断面図を示す。
第３態様に係る積層体１００Ｂは、吸水層１２と、第１不織布層１４Ａと、第１抗菌層１６Ａと、をこの順に有しており、吸水層１２の第１不織布層１４Ａを有する側と反対側に、さらに第２不織布層１４Ｂと第２抗菌層１６Ｂとをこの順に有している。なお、第１抗菌層１６Ａ及び第２抗菌層１６Ｂは、多孔質樹脂に抗菌剤（不図示）が担持された多孔質樹脂層からなる。
積層体１００Ｂの作用について説明する。
積層体１００Ｂでは、人体又は物体の表面に付着した水に、積層体１００Ｂの抗菌層１６Ａ及び第２抗菌層１６Ｂのどちらを接触させても、上記水は第１抗菌層１６Ａ及び第２抗菌層１６Ｂから、第１不織布層１４Ａ及び第２不織布層１４Ｂの繊維の間をそれぞれ通過して吸水層１２に到達し、この吸水層１２で溜めこまれる。これにより、上記水は除去され、かつ積層体１００Ｂの吸水される側の表面（第３態様では第１抗菌層１６Ａの表面及び第２抗菌層１６Ｂの表面）は濡れた状態になりにくい。
したがって、積層体１００Ｂによれば、本開示の効果が奏される。
【００６２】
〔第４態様〕
図４に、本開示の第４態様に係る積層体の断面図を示す。
第４態様に係る積層体１００Ｃは、吸水層１２と、第１不織布層１４Ａと、第１抗菌層１６Ａと、をこの順に有しており、吸水層１２の第１不織布層１４Ａを有する側と反対側に、さらに基材層１８を有している。なお、第１抗菌層１６Ａは、多孔質樹脂に抗菌剤（不図示）が担持された多孔質樹脂層からなる。
積層体１００Ｃの作用について説明する。
積層体１００Ｃでは、人体又は物体の表面に付着した水に、積層体１００Ｃの抗菌層１６Ａを接触させることにより、上記水は第１抗菌層１６Ａから第１不織布層１４Ａの繊維の間を通過して吸水層１２に到達し、この吸水層１２で溜めこまれる。これにより、上記水は除去され、かつ積層体１００Ｃの吸水される側の表面（第４態様では第１抗菌層１６Ａの表面）は濡れた状態になりにくい。
したがって、積層体１００Ｃによれば、本開示の効果が奏される。
さらに、第４態様の積層体１００Ｃでは、基材層１８を備えているため、積層体１００Ｃの強度が高められる。さらに、吸水層１２に溜めこまれた水の漏れも抑制されやすくなる。
【００６３】
〔第５態様〕
図５に、本開示の第５態様に係る積層体の断面図を示す。
第５態様に係る積層体１００Ｄは、吸水層１２と、第１抗菌層１６Ａと、第１不織布層１４Ａと、をこの順に有している。なお、第１抗菌層１６Ａは、多孔質樹脂に抗菌剤（不図示）が担持された多孔質樹脂層からなる。
積層体１００Ｄの作用について説明する。
積層体１００Ｄでは、人体又は物体の表面に付着した水に、積層体１００Ｄの第１不織布層１４Ａを接触させると、上記水は第１不織布層１４Ａの繊維の間を通過して第１抗菌層１６Ａを経て吸水層１２に到達し、この吸水層１２で溜めこまれる。これにより、上記水は除去され、かつ積層体１００Ｄの吸水される側の表面（第５態様では第１不織布層１４Ａの表面）は濡れた状態になりにくい。
したがって、積層体１００Ｄによれば、本開示の効果が得られる。
さらに、第５態様の積層体１００Ｄでは、吸水層１２と、第１抗菌層１６Ａと、第１不織布層１４Ａと、をこの順に有しているため、吸水性と抗菌効果のため、雑菌の繁殖を抑制しやすくなる。
【００６４】
〔布帛〕
本開示の布帛は、本開示の積層体を備えている。すなわち、本開示の布帛は、水と接触して、その水を吸収し得る用途に用いることができる。
本開示の布帛によれば、複数回使用しても、表面が濡れにくく、かつ雑菌の発生を抑制できる。
上記布帛は、例えば、ハンカチ、タオル、バスタオル、雑巾、布きん、ガーゼ、バスマット、テーブルクロス等の布製品；シーツ、ピローケース、クッションカバー等の寝具；ソックス、シャツ、肌着、レインウェア、手袋、エプロン、バスローブ、タイツ等の衣類；サポーター、ドレープ、医療用ガウン、シーツ等の医療・介護用品；等に好適に用いることができる。
上記布帛は、使い捨て用の布帛として用いることが好ましい。
【００６５】
布帛の厚さは、用途に応じて適宜選択することが好ましい。
例えば、布帛をハンカチ（好ましくは使い捨てハンカチ）として用いた場合、布帛の厚さは、０．０２ｍｍ以上４ｍｍ以下であることが好ましく、０．１ｍｍ以上６ｍｍ以下であることがより好ましく、０．２ｍｍ以上２ｍｍ以下であることがさらに好ましい。
【符号の説明】
【００６６】
１０  抗菌剤
１２  吸水層
１４，１４Ａ  第１不織布層
１４Ｂ  第２不織布層
１５，１６Ａ  第１抗菌層
１６Ｂ  第２抗菌層
１８  基材層
１００，１００Ａ，１００Ｂ，１００Ｃ，１００Ｄ  積層体
【図１】
2019034425.tif 000003
【図２】
2019034425.tif 000004
【図３】
2019034425.tif 000005
【図４】
2019034425.tif 000006
【図５】
2019034425.tif 000007